(57)【特許請求の範囲】
【請求項１】
黒色ポリスチレン系樹脂発泡層の両面に共押出により積層接着された白色ポリスチレン系樹脂発泡層を有する、見掛け密度４０〜１５０ｋｇ／ｍ３の板状積層発泡体であって、
前記白色ポリスチレン系樹脂発泡層は該発泡層を構成する樹脂組成物１００質量％に対して１〜１２質量％の白色顔料を含み、該白色顔料が酸化チタンであり、
前記白色ポリスチレン系樹脂発泡層の片面あたりの坪量が１５ｇ／ｍ２以上であり、
前記発泡体の全体坪量に対する前記白色ポリスチレン系樹脂発泡層の片面あたりの坪量の比率がそれぞれ０．２以下であり、
前記白色ポリスチレン系樹脂発泡層の厚み方向の平均気泡径が０．２５ｍｍ 以下であり、
前記白色ポリスチレン系樹脂発泡層の片面あたりの厚みがそれぞれ３ｍｍ以下であり、
ＪＩＳ  Ｚ８７８１−４：２０１３に基づく板状積層発泡体の表面のＣＩＥ１９７６明度指数Ｌ＊が７０以上であり、
前記板状積層発泡体がディスプレイ用パネル又は水耕栽培用のパネルであることを特徴とするポリスチレン系樹脂板状積層発泡体。
【請求項２】
前記黒色ポリスチレン系樹脂発泡層の厚みが１ｍｍ以上であることを特徴とする、請求項１に記載のポリスチレン系樹脂板状積層発泡体。
【請求項３】
前記黒色ポリスチレン系樹脂発泡層の厚み方向の平均気泡径が０．１５〜０．７０ｍｍであり、かつ、前記白色ポリスチレン系樹脂発泡層の厚み方向の平均気泡径よりも大きいことを特徴とする請求項１又は２に記載のポリスチレン系樹脂板状積層発泡体。
【請求項４】
前記白色ポリスチレン系樹脂発泡層の見掛け密度が３０〜１５０ｋｇ／ｍ３であることを特徴とする請求項１から３のいずれか一項に記載のポリスチレン系樹脂板状積層発泡体。
【請求項５】
前記黒色ポリスチレン系樹脂発泡層が黒色着色剤を含み、黒色着色剤の配合量が該発泡層を構成する樹脂組成物１００質量％に対して０．１〜５質量％であることを特徴とする請求項１から４のいずれか一項に記載のポリスチレン系樹脂板状積層発泡体。
【請求項６】
前記発泡体の全体坪量が１８０〜１８００ｇ／ｍ２であることを特徴とする請求項１から５のいずれか一項に記載のポリスチレン系樹脂板状積層発泡体。
【発明の詳細な説明】
【技術分野】
【０００１】
本発明は、ポリスチレン系樹脂板状積層発泡体に関する。
【背景技術】
【０００２】
従来、ポリスチレン系樹脂発泡板（以下、単に発泡板ともいう）は、その気泡構造により白色を呈し、軽量であると共に、フラット性に優れていることから、展示用の写真やポスター等を貼り付けて使用する、又は発泡板自体の表面に印刷して使用するディスプレイ用パネルとして用いられており、また、近年では、水耕栽培用の定植パネル等としても用いられている。
【０００３】
これらの用途では、光がパネルの一面側から他面側へと透過しないことが要求されることがある。光の透過を抑制するためには、パネルを構成する発泡板を黒色等に着色する方法が考えられる。しかしながら、この場合には、パネル表面に印刷することが難しくなり、さらに、ポスター等を貼り付けた際には、発泡板の色がポスターを透かして現れてしまうなど、色合いが本来のものと違うものとなってしまうという問題があった。また、水耕栽培用の定植パネルには、その表面で光を反射することが要求されるが、黒色の発泡板は光を吸収してしまい十分な反射量が得られなくなるという問題があった。
【０００４】
これらの課題を解決する方法として、有色の樹脂材料を内層となるようにし、また、無着色の樹脂材料を外層となるようにして、それぞれを成形機に導入し、共押出により有色の発泡層の外側にと無着色の発泡層が積層された円筒積層体を形成して、この円筒積層体をロール間を通過させるなどして押し潰して有色発泡層の両面に無着色の発泡層を配設した、ポリスチレン系樹脂板状積層発泡体の製造方法が提案されている（例えば、特許文献１を参照）。
【先行技術文献】
【特許文献】
【０００５】
【特許文献１】特許第３０９８３７６号
【発明の概要】
【発明が解決しようとする課題】
【０００６】
しかしながら、上記の方法により得られた板状積層発泡体は、内層を黒色に着色することにより、十分な遮光性は得られるものの、黒色系の内層が外層の白色層に透けて表面に現れ、発泡板が本来有する白色性が損なわれるといった問題があった。
【０００７】
本発明は、上記従来の問題点に鑑みてなされたものであり、共押出により製造した、黒色ポリスチレン系樹脂発泡層の両面に白色ポリスチレン系樹脂発泡層を有するポリスチレン系樹脂板状積層発泡体において、内層の黒色系発泡層により十分な遮光性を有するとともに、外層の特定の白色ポリスチレン系樹脂発泡層により、従来の無着色のポリスチレン系樹脂発泡体と変わらぬ外観を有し、製造コストを低く抑えたポリスチレン系樹脂板状積層発泡体を提供することを課題とする。
【課題を解決するための手段】
【０００８】
本発明は、以下に記載のポリスチレン系樹脂板状積層発泡体を提供する。
＜１＞黒色ポリスチレン系樹脂発泡層の両面に共押出により積層接着された白色ポリスチレン系樹脂発泡層を有する、見掛け密度４０〜１５０ｋｇ／ｍ３の板状積層発泡体であって、白色ポリスチレン系樹脂発泡層は該発泡層を構成する樹脂組成物１００質量％に対して１〜１２質量％の白色顔料を含み、該白色顔料が酸化チタンであり、白色ポリスチレン系樹脂発泡層の片面あたりの坪量が１５ｇ／ｍ２以上であり、発泡体の全体坪量に対する白色ポリスチレン系樹脂発泡層の片面あたりの坪量の比率がそれぞれ０．２以下であり、白色ポリスチレン系樹脂発泡層の厚み方向の平均気泡径が０．２５ｍｍ 以下であり、白色ポリスチレン系樹脂発泡層の片面あたりの厚みがそれぞれ３ｍｍ以下であり、ＪＩＳ  Ｚ８７８１−４：２０１３に基づく板状積層発泡体の表面のＣＩＥ１９７６明度指数Ｌ＊が７０以上であり、板状積層発泡体がディスプレイ用パネル又は水耕栽培用のパネルである、ポリスチレン系樹脂板状積層発泡体。
＜２＞黒色ポリスチレン系樹脂発泡層の厚みが１ｍｍ以上である、＜１＞に記載のポリスチレン系樹脂板状積層発泡体。
＜３＞黒色ポリスチレン系樹脂発泡層の厚み方向の平均気泡径が０．１５〜０．７０ｍｍであり、かつ、白色ポリスチレン系樹脂発泡層の厚み方向の平均気泡径よりも大きい、＜１＞又は＜２＞に記載のポリスチレン系樹脂板状積層発泡体。
＜４＞白色ポリスチレン系樹脂発泡層の見掛け密度が３０〜１５０ｋｇ／ｍ３である、＜１＞から＜３＞のいずれかに記載のポリスチレン系樹脂板状積層発泡体。
＜５＞黒色ポリスチレン系樹脂発泡層が黒色着色剤を含み、黒色着色剤の配合量が該発泡層を構成する樹脂組成物１００質量％に対して０．１〜５質量％である、＜１＞から＜４＞のいずれかに記載のポリスチレン系樹脂板状積層発泡体。
＜６＞発泡体の全体坪量が１８０〜１８００ｇ／ｍ２である、＜１＞から＜５＞のいずれかに記載のポリスチレン系樹脂板状積層発泡体。
【発明の効果】
【０００９】
本発明によれば、共押出により製造した、黒色ポリスチレン系樹脂発泡層の両面に白色ポリスチレン系樹脂発泡層を有するポリスチレン系樹脂板状積層発泡体において、内層の黒色ポリスチレン系樹脂発泡層により十分な遮光性を有するとともに、外層の特定の白色ポリスチレン系樹脂発泡層により、従来の無着色のポリスチレン系樹脂発泡体と変わらぬ外観を有し、製造コストを低く抑えたポリスチレン系樹脂板状積層発泡体を提供することができる。
【図面の簡単な説明】
【００１０】
【図１】本発明のポリスチレン系樹脂板状積層発泡体を示す概略断面図である。
【図２】本発明のポリスチレン系樹脂板状積層発泡体の製造に用いる押出機の概略図である。
【発明を実施するための最良の形態】
【００１１】
以下、本発明を実施するための形態を挙げて、本発明のポリスチレン系樹脂板状積層発泡体について詳細に説明する。図１に本発明のポリスチレン系樹脂板状積層発泡体の概略断面図を示す。
【００１２】
本発明のポリスチレン系樹脂板状積層発泡体１は、黒色ポリスチレン系樹脂発泡層（以下、単に黒色発泡層と略称する）２の両面に共押出により積層接着された白色ポリスチレン系樹脂発泡層（以下、単に白色発泡層と略称する）３を有する板状積層発泡体である。
【００１３】
＜黒色発泡層＞
ポリスチレン系樹脂板状積層発泡体１を構成する黒色発泡層２は、ポリスチレン系樹脂、物理発泡剤、必要に応じて黒色着色剤、気泡調整剤及びその他の添加剤を配合した黒色発泡層２を形成する樹脂溶融物を押出発泡させることにより形成するものである。
【００１４】
（ポリスチレン系樹脂）
ポリスチレン系樹脂としては、通常、ポリスチレン系樹脂発泡板に用いられるポリスチレン系樹脂であれば特に制限なく用いることができ、例えば、ポリスチレン（ＧＰＰＳ）、耐衝撃性ポリスチレン（ＨＩＰＳ）、スチレン−アクリロニトリル共重合体、スチレン−アクリル酸共重合体、スチレン−メタクリル酸共重合体、スチレン−メタクリル酸メチル共重合体、スチレン−無水マレイン酸共重合体、ポリスチレン−ポリフェニレンエーテル共重合体、スチレン−アクリロニトリル−ブタジエン共重合体等を用いることができる。また、これらは１種単独で用いてもよいし、２種以上を併用して用いてもよい。
【００１５】
なお、黒色発泡層には、上記ポリスチレン系樹脂として、一度も成形に用いられていない新しいポリスチレン系樹脂（バージンポリスチレン系樹脂）や、無着色のポリスチレン系樹脂発泡体等から再生した無着色のポリスチレン系樹脂（無色再生ポリスチレン系樹脂）だけではなく、着色ポリスチレン系樹脂発泡体や着色フィルムがラミネートされたポリスチレン系樹脂発泡体などから再生した有色のポリスチレン系樹脂（有色再生ポリスチレン系樹脂）、また、これらを併用したものを用いることができる。
【００１６】
また本発明では、上記ポリスチレン系樹脂以外の樹脂を混合して用いることができる。これらの樹脂としては、例えば、ポリエチレンテレフタレート系樹脂、ポリフェニレンエーテル樹脂、プロピレン単独重合体、エチレン−プロピレン共重合体等のポリプロピレン系樹脂、高密度ポリエチレン、低密度ポリエチレン等のポリエチレン系樹脂、スチレン−共役ジエンブロック共重合体やその水添物等の熱可塑性エラストマー、エチレン−プロピレンゴム、ブタジエンゴム等のゴム等の重合体を含むものを用いることができる。
【００１７】
（黒色着色剤）
黒色発泡層は黒色着色剤を含むことが好ましい。これにより、安定して黒色が発現する。黒色着色剤としては、黒色系で濃色の着色剤であれば特に制限なく、例えば、濃色に調整された無機系顔料、有機系の顔料又は染料を用いることができる。
【００１８】
これらの着色剤の中でも、無機顔料が好ましく、無機顔料としては、例えば、カーボンブラック、黒鉛等の炭素系黒色顔料や、酸化鉄、銅−クロム−マンガン系複合酸化物等の酸化物系黒色顔料を挙げることができる。これらの中でも、カーボンブラックを好適に用いることができる。
【００１９】
これらの着色剤は、１種単独で用いてもよいし、２種以上を併用して用いてもよい。また、２種以上を併用して用いる場合には、カーボンブラックを併用することにより確実な遮光性が得られるため望ましい。
【００２０】
なお、確実な遮光性を考慮した場合、黒色発泡層に添加する黒色着色剤の配合量としては、黒色発泡層２を構成する樹脂組成物（樹脂成分と、発泡剤を除く着色剤等の添化剤との混合物）１００質量％に対して、０．１〜５質量％の範囲が好ましく、０．１〜３質量％の範囲がより好ましい。黒色着色剤の配合量を上記の範囲とすることにより、確実な遮光性を得ることができる。
【００２１】
（物理発泡剤）
物理発泡剤としては、例えば、エタン、プロパン、ノルマルブタン、イソブタン、ノルマルペンタン、イソペンタン、イソヘキサン、シクロヘキサン等の炭素数２以上６以下の脂肪族炭化水素、塩化メチル、塩化エチル、１，１，１，２−テトラフルオロエタン、１，１−ジフルオロエタン等の炭素数１以上４以下のハロゲン化脂肪族炭化水素、メタノール、エタノール、プロパノール、ブタノール等の炭素数１以上４以下の脂肪族アルコール、ジメチルエーテル、ジエチルエーテル、ジプロピルエーテル等の炭素数２以上８以下の脂肪族エーテル等の有機物理発泡剤、又は窒素、二酸化炭素、水等の無機物理発泡剤を用いることができる。
【００２２】
これらの物理発泡剤は、１種単独で用いてもよいし、２種以上を併用してもよい。また、ポリスチレン系樹脂との相溶性、発泡効率の観点からイソブタン、ノルマルブタン又はこれらの混合物を主成分とするものを好適に用いることができる。
【００２３】
物理発泡剤の添加量は、本発明で規定する黒色発泡層２の平均気泡径等に応じて適宜調整することができるが、通常、黒色発泡層２を形成するための樹脂組成物１００質量部に対して、２〜１２質量部の範囲が好ましく、３〜９質量部の範囲がより好ましい。なお、発泡剤として、上記物理発泡剤以外に化学発泡剤を併用して用いることもできる。
【００２４】
（気泡調整剤）
気泡調整剤としては、有機系又は無機系のいずれのものを用いることができる。無機系の気泡調整剤としては、ホウ酸亜鉛、ホウ酸マグネシウム、硼砂等のホウ酸金属塩、塩化ナトリウム、水酸化アルミニウム、タルク、ゼオライト、シリカ、炭酸カルシウム、重炭酸ナトリウム等を挙げることができる。
【００２５】
また、有機系の気泡調整剤としては、リン酸−２，２−メチレンビス（４，６−ｔｅｒｔ−ブチルフェニル）ナトリウム、安息香酸ナトリウム、安息香酸カルシウム、安息香酸アルミニウム、ステアリン酸ナトリウム等を挙げることができる。また、クエン酸と重炭酸ナトリウム、クエン酸のアルカリ塩と重炭酸ナトリウム等の化学発泡剤を組み合わせたもの等も用いることができる。これらの気泡調整剤は１種単独で用いてもよいし、２種以上を併用して用いてもよい。
【００２６】
気泡調整剤の添加量は特に限定されるものではないが、通常、黒色発泡層２を構成する樹脂組成物１００質量％に対して、０．１〜０．５質量％の範囲が好ましく、０．１〜０．３質量％の範囲がより好ましい。
【００２７】
（その他の添加剤）
黒色発泡層２を成形するための材料成分としては、上記成分の他、本発明の目的を阻害しない範囲において各種添加剤を添加することができる。添加剤としては、例えば、酸化防止剤、熱安定剤、耐候剤、紫外線吸収剤、難燃剤、無機充填剤、抗菌剤等が挙げられる。
【００２８】
＜白色発泡層＞
ポリスチレン系樹脂板状積層発泡体１を構成する白色発泡層３は、ポリスチレン系樹脂、白色着色剤、物理発泡剤、必要に応じて気泡調整剤及びその他の添加剤を配合した白色発泡層３を形成する樹脂溶融物を押出発泡させることにより形成するものである。
【００２９】
（ポリスチレン系樹脂）
ポリスチレン系樹脂としては、上記スチレン系樹脂と同様のものを用いることができる。
【００３０】
（白色顔料）
白色顔料としては、特定の明度指数が得られるものであれば特に制限はなく、例えば、白色系の無機顔料、有機顔料を用いることができる。
【００３１】
これらの着色剤の中でも無機顔料が好ましく、無機顔料としては、例えば、酸化チタン（ＴｉＯ２）、鉛白、亜鉛華、硫酸バリウム等を挙げることができる。これらの中でも、高い明度指数を得る観点から酸化チタンを用いるのが望ましい。
また、これらの白色顔料は１種単独で用いてもよいし、２種以上を混合して用いてもよい。
【００３２】
発泡板に添加する白色顔料の量としては、白色発泡層３を構成する樹脂組成物（樹脂成分と、発泡剤を除く白色顔料等の添化剤との混合物）１００質量％に対して、１〜１２質量％、好ましくは２〜６質量％の範囲である。白色顔料の配合量を１質量％未満とした場合には、白色度が不十分となり、黒色発泡層２が透過して現れ、本発明で規定する明度指数が得られない場合がある。また、１２質量％より多くした場合には、配合した白色顔料自体が核材の役目を果たして表面のキメが細かくなり過ぎ、コルゲートと呼ばれる波状模様が発生し、発泡板のフラット性が損なわれる場合がある。
【００３３】
（物理発泡剤）
物理発泡剤としては、黒色発泡層２を形成する際に用いられる発泡剤と同様のものが使用できる。
【００３４】
物理発泡剤の添加量は、本発明で規定する白色発泡層３の平均気泡径や、所望の見かけ密度等に応じて適宜調整することができるが、通常、白色発泡層３を形成するための樹脂組成物１００質量部に対して、２〜６質量部の範囲が好ましく、３〜５質量部の範囲がより好ましい。
【００３５】
（気泡調整剤）
気泡調整剤としては、黒色発泡層２を形成する際に用いられる気泡調整剤と同様のものが使用できる。
【００３６】
気泡調整剤の添加量は、特に限定されるものではないが、通常、白色発泡層３を形成するための樹脂組成物１００質量％に対して、０．３〜２．０質量％の範囲が好ましく、０．５〜１．５質量％の範囲がより好ましい。
【００３７】
（その他の添加剤）
白色発泡層を成形するための材料成分としては、上記成分の他、本発明の目的を阻害しない範囲において各種添加剤を添加することができる。添加剤としては、例えば、酸化防止剤、熱安定剤、耐候剤、紫外線吸収剤、難燃剤、無機充填剤、防藻剤、抗菌剤等が挙げられる。
【００３８】
（ポリスチレン系樹脂板状積層発泡体の製造方法）
以下、本発明のポリスチレン系樹脂板状積層発泡体の製造方法の一実施形態を説明する。図２に本発明のポリスチレン系樹脂板状積層発泡体の製造に用いる押出機の概略図を示す。
【００３９】
本発明のポリスチレン系樹脂板状積層発泡体１の製造方法は、まず、黒色発泡層２を成形するための材料であるポリスチレン系樹脂４、その他必要に応じて添加される添加剤（黒色着色剤５、気泡調整剤６等）を第１押出機７に供給して加熱混練し、物理発泡剤８を圧入して更に混練し、発泡適正温度に調整し、黒色発泡層形成用樹脂溶融物９とする。
【００４０】
また同時に、白色発泡層３を形成するための材料である、ポリスチレン系樹脂１０、白色顔料１１、その他必要に応じて添加される添加剤（気泡調整剤１２等）を第２押出機１３に供給して加熱混練し、物理発泡剤１４を圧入して更に混練し、発泡適正温度に調整し、白色発泡層形成用樹脂溶融物１５とする。
【００４１】
なお、黒色発泡層形成用樹脂溶融物９及び白色発泡層形成用樹脂溶融物１５の発泡適正温度とは、それぞれが発泡するのに最適な粘弾性を示す温度を意味する。発泡適正温度は、ポリスチレン系樹脂の種類や溶融粘度、発泡剤の種類や添加量によって適宜定まるものであるが、通常、１２０〜１７０℃程度の範囲が考慮される。
【００４２】
次に、上記黒色発泡層形成用樹脂溶融物９と白色発泡層形成用樹脂溶融物１５との吐出量を制御して環状ダイ１６に導入し、環状ダイ１６内で黒色発泡層形成用樹脂溶融物９と白色発泡層形成用樹脂溶融物１５とを合流積層させてから共押出を行い、黒色発泡層２の外周面に白色発泡層３が積層接着された筒状積層発泡体を製造する。そして、この筒状積層発泡体を引き取りながらピンチロール１７に通過させて、筒状積層発泡体の内側の黒色発泡層２の内面同士を融着させて貼り合わせることにより、黒色発泡層２の両面に白色発泡層３が積層接着された本発明のポリスチレン系樹脂板状積層発泡体１を得ることができる。得られたポリスチレン系樹脂板状積層発泡体１は、用途に応じた寸法に切断して製品とする。
【００４３】
なお、上記ポリスチレン系樹脂板状積層発泡体１の製造にあたって用いられるダイや押出機等の各種装置は、従来押出発泡の分野で用いられてきた公知のものを適宜用いることができる。
【００４４】
また、筒状積層発泡体を押出方向に沿って切り開いてシート状の積層発泡体を得て、２枚のシート状の積層発泡体の黒色発泡層２同士を熱融着させて貼り合せることにより、本発明のポリスチレン系樹脂板状積層発泡体１を得ることもできる。
【００４５】
本発明のポリスチレン系樹脂板状積層発泡体１では、表面の明度指数Ｌ＊、ポリスチレン系樹脂板状積層発泡体１の見掛け密度、白色発泡層３の片面当たりの坪量、白色発泡層３の厚み方向の平均気泡径、白色発泡層３の片面当たりの厚み及び見掛け密度、黒色発泡層２の厚み、黒色発泡層２の厚み方向の平均気泡径を規定する。以下に本発明の各規定について詳述する。
【００４６】
（表面の明度指数Ｌ＊）
本発明のポリスチレン系樹脂板状積層発泡体１において、表面の明度指数Ｌ＊は７０以上、好ましくは８０以上、より好ましくは８５以上である。明度指数Ｌ＊が上記範囲であれば、従来の単層の発泡板（無着色）と同様な外観を有する発泡板となる。かかる観点から、その上限は特に限定されるものではないが、通常の単層の発泡板の明度指数Ｌ＊が８５〜９０程度であるため、９０程度であることが好ましい。
【００４７】
なお、本発明における明度指数Ｌ＊とは、ＪＩＳ  Ｚ８７８１−４：２０１３に基づく板状積層発泡体の表面のＣＩＥ１９７６明度指数Ｌ＊を意味する。
【００４８】
（ポリスチレン系樹脂板状積層発泡体１の見掛け密度、全体厚み、全体坪量）
ポリスチレン系樹脂板状積層発泡体１の見掛け密度は４０〜１５０ｋｇ／ｍ３、好ましくは４０〜１００ｋｇ／ｍ３、より好ましくは４０〜７０ｋｇ／ｍ３の範囲である。見掛け密度が上記範囲内であれば、軽量性と機械強度とのバランスに優れたポリスチレン系樹脂板状積層発泡体とすることができる。同様に、ポリスチレン系樹脂板状積層発泡体１の全体厚みは、好ましくは３〜３０ｍｍ、より好ましくは５〜２５ｍｍの範囲であり、全体坪量は、好ましくは１８０〜１８００ｇ／ｍ２、より好ましくは３００〜１５００ｇ／ｍ２の範囲である。
【００４９】
（白色発泡層の片面当たりの坪量）
ポリスチレン系樹脂板状積層発泡体１における白色発泡層３の片面当たりの坪量は１５ｇ／ｍ２以上、好ましくは２０ｇ／ｍ２以上、より好ましくは６０ｇ／ｍ２以上の範囲である。白色発泡層３の片面当たりの坪量を上記範囲とすることにより、表面外観を美麗なものとすることができるとともに、十分な明度指数とすることが可能となる。白色発泡層の比率が高すぎると、用途によっては発泡板の圧縮強度などの機械的強度が不足することがあることから、発泡板の全体坪量に対する白色発泡層の片面あたりの坪量の比率は、それぞれ０．２以下とすることが好ましく、より好ましくは０．１以下である。
【００５０】
（白色発泡層の厚み方向の平均気泡径）
白色発泡層３の厚み方向の平均気泡径は０．２５ｍｍ以下、好ましくは０．２０ｍｍ以下、より好ましくは０．１５ｍｍ以下、さらに好ましくは０．１０ｍｍ以下の範囲である。厚み方向の平均気泡径を上記範囲とすることにより、十分な明度指数とすることが可能となる。発泡板の製造安定性や機械的強度の観点から、該平均気泡径の下限は概ね０．０５ｍｍ程度であることが好ましく、より好ましくは０．０７ｍｍである。
【００５１】
なお、白色発泡層３の厚み方向の平均気泡径は、次のようにして求められる。白色発泡層３の幅方向全幅に亘って、等間隔で１０箇所、押出方向に垂直方向の断面を顕微鏡で撮影し、各々の断面写真について白色発泡層３の厚みｔを測定する。次に、各断面写真の厚み方向に直線ｌを引き、直線ｌと交わる白色発泡層３における全ての気泡数ｎを数える。このようにして得られたｔとｎから各断面写真について気泡径（ｔ／ｎ）を計算し、１０箇所の（ｔ／ｎ）の算術平均値を白色発泡層３の厚み方向の平均気泡径とする。
【００５２】
（白色発泡層の片面当たりの厚み及び見掛け密度）
白色発泡層３の片面当たりの厚み及び見掛け密度は、上記片面当たりの坪量及び厚み方向の平均気泡径の条件を満足し、かつ表面の明度指数Ｌ＊が上記範囲内であれば特に制限されるものではないが、通常片面当たりの厚みの上限はそれぞれ３ｍｍであることが好ましく、より好ましくは２ｍｍであり、その下限はそれぞれ０．１ｍｍであることが好ましく、より好ましくは０．２ｍｍである。また、見掛け密度は３０〜１５０ｋｇ／ｍ３、好ましくは３０〜８０ｋｇ／ｍ３の範囲が考慮される。
【００５３】
（黒色発泡層の厚み）
ポリスチレン系樹脂板状積層発泡体１における黒色発泡層２の厚みは、十分な遮光性が得られることを条件として用途に応じて適宜設定することができ、特に制限されるものではないが、通常、１ｍｍ以上、好ましくは３ｍｍ以上の範囲が考慮される。
【００５４】
（黒色発泡層の厚み方向の平均気泡径）
黒色発泡層２の厚み方向の平均気泡径は０．１５〜０．７０ｍｍ、好ましくは０．２０〜０．６０ｍｍの範囲であり、かつ、上記白色発泡層３の厚み方向の平均気泡径よりも大きい平均気泡径とすることが望ましい。黒色発泡層２の厚み方向の平均気泡径を上記条件とすることにより、確実な遮光性が得られるとともに、高い機械強度を得ることができる。黒色発泡層の厚み方向の平均気泡径は、白色発泡層の厚み方向の平均気泡径と同様にして求めることができる。
【実施例】
【００５５】
以下、本発明のポリスチレン系樹脂板状積層発泡体について、実施例により具体的に説明する。但し、本発明は実施例に限定されるものではない。
【００５６】
製造装置として、黒色発泡層形成用押出機（第１押出機）として、バレル内径１１５ｍｍの押出機と、該押出機に接続されたバレル内径１５０ｍｍの押出機とからなるタンデム型の押出機を用い、該押出機の出口に共押出用環状ダイ（リップ径１８０ｍｍ）を取付け、さらに該共押出用環状ダイスに、白色発泡層形成用押出機（第２押出機）としてバレル内径６５ｍｍの押出機を連結させた共押出装置を用いた。
【００５７】
なお、上記製造装置に導入する黒色発泡層用及び白色発泡層用の各材料は、以下のものを用いた。
ポリスチレン系樹脂
ポリスチレン（ＰＳ）：東洋スチレン社製  ＨＲＭ１２Ｎ、ＭＦＲ（２００℃、荷重５ｋｇ）：５．４ｇ／１０分
再生ポリスチレン（ＲＰＳ）：雑色回収ポリスチレン樹脂、ＭＦＲ（２００℃、荷重５ｋｇ）：８．７ｇ／１０分
物理発泡剤：工業用ブタン（イソブタン：ノルマルブタン＝３０：７０）
白色顔料：酸化チタン（レジノカラー社製  白色顔料ＭＢ、酸化チタン含有量６０％）
黒色着色剤：着色用カーボンブラック（大日精化社製  黒色顔料ＭＢ、カーボンブラック含有量４８％）
気泡調整剤：タルク（大日精化社製  気泡調整剤ＭＢ、タルク含有量３５％）
【００５８】
実施例１〜７及び比較例１〜５について、黒色発泡層形成用のポリスチレン系樹脂、黒色着色剤、気泡調整剤を表１及び表２に示す配合量にて第１押出機に供給し、加熱、溶融、混練し、これに表１及び表２に示す量の物理発泡剤を注入して黒色発泡層形成用樹脂溶融物とした。また、同時に、白色発泡層形成用のポリスチレン系樹脂、白色顔料、気泡調整剤を表１及び表２に示す配合量にて第２押出機に供給し、加熱、溶融、混練し、これに表１及び表２に示す量の物理発泡剤を注入して白色発泡層形成用樹脂溶融物とした。
【００５９】
そして、各層の坪量の比率が表１及び表２に示す値となるように各樹脂溶融物の吐出量を調整し、共押出用環状ダイ中で、黒色発泡層形成用樹脂溶融物と白色発泡層形成用樹脂溶融物とを合流させ、黒色発泡層形成用樹脂溶融物の外周面に白色発泡層形成用樹脂溶融物を積層してから筒状に共押出して、筒状積層発泡体を形成した。該筒状発泡体を引き取りながらピンチロールで挟み込んで、黒色発泡層の内面同士を融着させて貼り合せ、所望の幅及び長さ（６３０ｍｍ×１９６０ｍｍ）に切断することにより、実施例１〜７及び比較例１〜５のポリスチレン系樹脂板状積層発泡体を得た。
【００６０】
【表１】
0006590611.tif 000002
【００６１】
【表２】
0006590611.tif 000003
【００６２】
得られた実施例１〜７及び比較例１〜５のポリスチレン系樹脂板状積層発泡体について、白色発泡層厚み、白色層比率、黒色発泡層厚み、全体厚み、白色層坪量、全体坪量、白色層見掛け密度、全体見掛け密度、厚み方向の白色層平均気泡径及び黒色発泡層平均気泡径を以下の方法により測定した。その結果を表１及び表２に示す。
【００６３】
（厚み）
ポリスチレン系樹脂板状積層発泡体１（６３０ｍｍ×１９６０ｍｍ）の無作為に選択した箇所から、幅方向全幅に亘って押出方向に１００ｍｍの長さに切り出し、幅方向６３０ｍｍ、押出方向１００ｍｍの試験片とした。この試験片をさらに幅方向に１０等分し、その断面写真をもとに、各試験片の幅方向中央部において、各白色発泡層厚み、黒色発泡層厚み、全体厚みの各厚みを測定した。１０等分の各測定点における厚みの算術平均値を各厚みとした。なお、表中の白色発泡層厚みは、２層の白色発泡層の厚みを算術平均して求めた、片面あたりの厚みである。
【００６４】
（坪量）
前記１０等分の試験片の質量を測定し、それぞれの質量の合計を試験片の面積の合計（６３０ｍｍ×１００ｍｍ）で割算し、さらにｇ／ｍ２に単位換算して、全体坪量とした。
また、前記試験片から白色発泡層のみを切り分け、その部分の質量を測定し、それぞれの質量の合計を試験片の面積の合計（６３０ｍｍ×１００ｍｍ）で割算し、さらに２で割算し、ｇ／ｍ２に単位換算して、白色発泡層の片面あたりの坪量を求めた。
【００６５】
（見掛け密度）
前記全体坪量を上記全体厚みで割り算し、さらにｇ／ｃｍ３に単位換算して、全体見掛け密度とした。また、白色発泡層の片面あたりの坪量をその片面あたりの厚みで割算し、さらにｇ／ｃｍ３に単位換算して、白色発泡層の見掛け密度を求めた。
【００６６】
（厚み方向の平均気泡径）
前記１０等分の試験片に対し、それぞれ黒色発泡層及び白色発泡層の厚み（ｔ）を計測した部分の厚み方向の気泡数（ｎ）を数え、前記厚み（ｔ）と、厚み（ｔ）に対応する厚み方向の気泡数（ｎ）から、気泡径（ｔ／ｎ）を求め、１０箇所の気泡径（ｔ／ｎ）の算術平均値をそれぞれの発泡層の厚み方向の平均気泡径とした。なお、表中の白色発泡層の厚み方向平均気泡径は、片面あたりの平均気泡数である。
【００６７】
また、得られたポリスチレン系樹脂板状積層発泡体について、表面の全反射率の平均値、明度指数（Ｌ＊値）及び全光線透過率を以下の方法で求め、表面状態（外観）を以下の基準で評価した。その結果を表１及び表２に示す。
【００６８】
（全反射率の平均値）
紫外可視分光光度計を用いて、３８０〜７７０ｎｍ間の波長において１０ｎｍ毎に全反射率を測定し、その算術平均値を求めた。
（明度指数（Ｌ＊値））
ＪＩＳ  Ｚ８７８１−４：２０１３に基づいて、発泡板の両面の明度指数（Ｌ＊値）を測定し、そのうちの低い方の値を発泡板の明度指数（Ｌ＊値）とした。なお、単層（無着色）のポリスチレン発泡板（見掛け密度６０ｋｇ／ｍ３、厚み５ｍｍ）の明度指数は８７．５であった。
（全光線透過率）
ＪＩＳ  Ｋ７３７５：２００８に準拠して、発泡板の全光線透過率（％）を求めた。なお、単層（無着色）のポリスチレン発泡板（見掛け密度６０ｋｇ／ｍ３、厚み５ｍｍ）の全光線透過率は１０．２％であった。
（外観）
発泡板の外観を目視により以下の基準で評価した。
○：白色に見え、従来の単層のポリスチレン系樹脂発泡板と変わらぬ外観を有する。
×：内側の黒色発泡層が透けて見え、灰色がかって見える。
【００６９】
表１に示す結果から、本発明に係る実施例１〜７の構成のポリスチレン系樹脂板状積層発泡体は、全ての明度指数が７０以上であり、美麗な外観を有することが確認された。
【００７０】
これに対して、表２に示す本発明の条件を満たしていない比較例１〜５の結果では、全ての明度指数が６９未満であった。また、全ての外観は実施例と比較して劣っていた。
【００７１】
これらの結果から、本発明のポリスチレン系樹脂板状積層発泡体は、共押出により製造した、黒色発泡層の両面に白色発泡層を有するポリスチレン系樹脂板状積層発泡体において、内層の黒色発泡層により十分な遮光性を有するとともに、外層の特定の白色発泡層により高い表面明度指数と優れた全反射率を有し、外観が美麗なポリスチレン系樹脂板状積層発泡体であることが確認された。
【符号の説明】
【００７２】
１  ポリスチレン系樹脂板状積層発泡体
２  黒色ポリスチレン系樹脂発泡層
３  白色ポリスチレン系樹脂発泡層
４  ポリスチレン系樹脂
５  黒色着色剤
６  気泡調整剤
７  第１押出機
８  物理発泡剤
９  黒色発泡層形成用樹脂溶融物
１０  ポリスチレン系樹脂
１１  白色顔料
１２  気泡調整剤
１３  第２押出機
１４  物理発泡剤
１５  白色発泡層形成用樹脂溶融物
１６  環状ダイ
１７  ピンチロール
【図１】
0006590611.tif 000004
【図２】
0006590611.tif 000005